(57)【要約】【課題】薄膜がコーティングされていない積層透明板状体であって、夏には赤外線を遮断でき、冬には赤外線を透過する積層透明板状体の提供。【解決手段】夏至の太陽の南中高度がθＳである場所で使用される積層透明板状体７であって、２枚の透明板状体の間に回折格子が形成されたフィルムを挟み込んでおり、その回折格子の格子面と透明板状体の面の垂線とのなす角度φが、２枚の透明板状体１および６の屈折率をｎとして、［ｓｉｎ−１（ｓｉｎθＳ／ｎ）＋ｓｉｎ−１（１／ｎ）］／２以上、［ｓｉｎ−１（ｓｉｎθＳ／ｎ）＋９０°＋ｓｉｎ−１（１／ｎ）］／２以下である積層透明板状体７。【選択図】図２
2008126631.tif 000002
【特許請求の範囲】
【請求項１】
夏至の太陽の南中高度がθＳである場所で使用される積層透明板状体であって、２枚の透明板状体との間に回折格子が形成されたフィルムを挟み込んでおり、前記回折格子の格子面と前記透明板状体の面の垂線とのなす角度φが、前記２枚の透明板状体の屈折率をｎとして、［ｓｉｎ−１（ｓｉｎθＳ／ｎ）＋ｓｉｎ−１（１／ｎ）］／２以上、［ｓｉｎ−１（ｓｉｎθＳ／ｎ）＋９０°＋ｓｉｎ−１（１／ｎ）］／２以下である積層透明板状体。
【請求項２】
前記回折格子の格子間隔（μｍ）が、φｍｉｎを［ｓｉｎ−１（ｓｉｎθＳ／ｎ）＋ｓｉｎ−１（１／ｎ）］／２、φｍａｘを［（ｓｉｎ−１θＳ）／ｎ＋９０°＋ｓｉｎ−１（１／ｎ）］／２として、０．６／［２ｎ・ｃｏｓ（９０°−φｍａｘ＋ｓｉｎ−１（ｓｉｎθＳ／ｎ））］以上、２．５／［２ｎ・ｃｏｓ（９０°−φｍｉｎ＋ｓｉｎ−１（ｓｉｎθＳ／ｎ））］以下である請求項１に記載の積層透明板状体。
【請求項３】
前記回折格子を形成するフィルムの厚み（μｍ）が、前記φｍｉｎと前記φｍａｘを用い、前記格子面の屈折率と前記２枚の透明板状体の屈折率との差の絶対値をΔｎとして、０．３×［ｃｏｓ（２φｍａｘ−θＳ）×ｃｏｓ（θＳ）］１／２/Δｎ］以上、１．２５×［ｃｏｓ（２φｍｉｎ−θＳ）×ｃｏｓ（θＳ）］１／２/Δｎ］以下である請求項１または２に記載の積層透明板状体。
【請求項４】
積層透明板状体であって、２枚の透明板状体との間に回折格子が形成されたフィルムを挟み込んでおり、その前記回折格子の格子面が平行で、該格子面と前記透明板状体の面の垂線とのなす角度φが、４０°以上、８７°以下であることを特徴とする積層透明板状体。
【請求項５】
前記回折格子の格子間隔（μｍ）が、０．２８μｍ以上、２０００μｍ以下である請求項４に記載の積層透明板状体。
【請求項６】
前記回折格子を形成するフィルムの厚み（μｍ）が、４μｍ以上、５００μｍ以下である請求項４または５に記載の積層透明板状体。
【請求項７】
前記回折格子の格子面の屈折率と前記透明板状体の屈折率との差の絶対値が０．００１以上である請求項１〜６のいずれかに一つに記載の積層透明板状体。
【請求項８】
透明板状体、中間膜、該中間膜からの成分の移動を防ぐためのバリアフィルム、前記回折格子を形成したフィルム、透明板状体の順に構成されていることを特徴とする請求項１〜７のいずれかに一つに記載の積層透明板状体。
【請求項９】
透明板状体は、ガラスである請求項１〜８のいずれか一つに記載の積層透明板状体。
【発明の詳細な説明】
【技術分野】
【０００１】
回折格子を利用した積層透明板状体に関する。
【背景技術】
【０００２】
従来、窓ガラスにおいて、赤外線透過による室内の温度上昇を防ぐためにいくつかの方法が実用化されている。たとえば特許文献１、２には、ガラス表面に金属や金属酸化物、誘電体の薄膜をコーティングし赤外線の透過量を少なくして温度上昇を防ぐ方法が開示されている。また、特許文献３には、日射を制御するための可変のブラインドを内蔵した複層パネルが開示されている。さらに、特許文献４には、日射と透過率を変化させるために拡散回折する回折格子が記録されたホログラムシートを利用したホログラム窓が開示されている。
【０００３】
【特許文献１】特公昭６３−  ３２７３６号公報
【特許文献２】特開平  ５−２１３６３０号公報
【特許文献３】特開平１０−３３９０８３号公報
【特許文献４】特開平  ８−１７９１２７号公報
【発明の開示】
【発明が解決しようとする課題】
【０００４】
太陽は、夏と冬あるいは南中時と日没時では高度が大きく異なる。特許文献１および２の場合には、太陽光の透過量を少なくしたい波長域が固定されるため、夏季に日射を遮断したい場合と冬季に日射を効果的に取り込みたい場合とを両立することが不可能である。また、ガラス表面に金属や金属酸化物の薄膜をコーティングしたものは、金属薄膜が電波を透過しにくいため室内で携帯電話が使用しづらくなくなることや、干渉色が発生する視覚上の問題点もある。
特許文献３の場合、日射を制御するために適宜ブラインドの角度を調整する必要がある。また、日射を遮蔽する場合にはブラインドにより、視界が遮られる。さらに、このような機構によると部品点数が増える。
特許文献４の場合、ホログラム露光時に拡散板を用いて、散乱回折によって室内または室外のどちらか一方向からの透視はできないものの、他方向からは透視することができるようにしている。このため、特定方向の視界が遮られる。
【課題を解決するための手段】
【０００５】
請求項１に記載の積層透明板状体の発明は、夏至の太陽の南中高度がθＳである場所で使用される積層透明板状体であって、２枚の透明板状体との間に回折格子が形成されたフィルムを挟み込んでおり、前記回折格子の格子面と前記透明板状体の面の垂線とのなす角度φが、前記２枚の透明板状体の屈折率をｎとして、［ｓｉｎ−１（ｓｉｎθＳ／ｎ）＋ｓｉｎ−１（１／ｎ）］／２以上、［ｓｉｎ−１（ｓｉｎθＳ／ｎ）＋９０°＋ｓｉｎ−１（１／ｎ）］／２以下であることを特徴とする。
請求項２に記載の積層透明板状体の発明は、請求項１において、前記回折格子の格子間隔（μｍ）が、φｍｉｎを［ｓｉｎ−１（ｓｉｎθＳ／ｎ）＋ｓｉｎ−１（１／ｎ）］／２、φｍａｘを［（ｓｉｎ−１θＳ）／ｎ＋９０°＋ｓｉｎ−１（１／ｎ）］／２として、０．６／［２ｎ・ｃｏｓ（９０°−φｍａｘ＋ｓｉｎ−１（ｓｉｎθＳ／ｎ））］以上、２．５／［２ｎ・ｃｏｓ（９０°−φｍｉｎ＋ｓｉｎ−１（ｓｉｎθＳ／ｎ））］以下であることを特徴とする。
請求項３に記載の積層透明板状体の発明は、請求項１または２において、前記回折格子を形成するフィルムの厚み（μｍ）が、前記φｍｉｎと前記φｍａｘを用い、前記格子面の屈折率と前記２枚の透明板状体の屈折率との差の絶対値をΔｎとして、０．３×［ｃｏｓ（２φｍａｘ−θＳ）×ｃｏｓ（θＳ）］１／２/Δｎ］以上、１．２５×［ｃｏｓ（２φｍｉｎ−θＳ）×ｃｏｓ（θＳ）］１／２/Δｎ］以下であることを特徴とする。
請求項４に記載の積層透明板状体の発明は、２枚の透明板状体との間に回折格子が形成されたフィルムを挟み込んでおり、その前記回折格子の格子面が平行で、該格子面と前記透明板状体の面の垂線とのなす角度φが、４０°以上、８７°以下であることを特徴とする。なお、回折格子の格子面が平行であることは、拡散回折格子ではないことを表す。
請求項５に記載の積層透明板状体の発明は、請求項４において、回折格子の格子間隔（μｍ）が、０．２８μｍ以上、２０００μｍ以下であることを特徴とする。
請求項６に記載の積層透明板状体の発明は、請求項４または５において、回折格子を形成するフィルムの厚み（μｍ）が、４μｍ以上、５００μｍ以下であることを特徴とする。
請求項７に記載の積層透明板状体の発明は、請求項１〜６のいずれか一つにおいて、前記回折格子の格子面の屈折率と前記透明板状体の屈折率との差の絶対値が０．００１以上であることを特徴とする。
請求項８に記載の積層透明板状体の発明は、請求項１〜７のいずれか一つにおいて、透明板状体、中間膜、該中間膜からの成分の移動を防ぐためのバリアフィルム、前記回折格子を形成したフィルム、透明板状体の順に構成されていることを特徴とする。
請求項９に記載の積層透明板状体の発明は、請求項１〜８のいずれかに一つにおいて、透明板状体は、ガラスであることを特徴とする。
【発明の効果】
【０００６】
本発明によれば、夏季に赤外線を遮蔽したい場合と冬季に赤外線を効果的に取り込みたい場合とを、機械的機構などによらず簡単な構成で、かつ積層透明体の両面からの視界を遮ることなく両立することができる。また、電波透過性も良好なため、室内での携帯電話の使用に影響はない。さらに、干渉色がなく、拡散格子を利用していないので室内外からの視界を遮ることがない。透明板状体がガラスの場合には、いわゆる合わせガラスとなり、特に透明板状体の耐候性が高く、さらに防犯性能も高い。
【発明を実施するための最良の形態】
【０００７】
図１と図２は、それぞれ冬至の南中時太陽光と夏至の南中時太陽光が本発明の垂直に立てられた積層透明板状体に入射したときの様子を示す概念図（断面図）である。なお、積層透明板状体が斜めになっている場合も南中高度と傾いた角度によって以下と同様の計算ができる。θＷ、θＳはそれぞれ冬至、夏至の太陽の南中高度である。本発明の積層透明板状体７は、室外側から順に、室外側透明板状体１、中間膜２、バリアフィルム３、回折格子を形成したフィルム４、室内側透明板状体６で構成される。フィルム４の内部には、複数の格子面５が格子間隔ｄで平行である回折格子が形成されている。なお、フィルム４の屈折率は、透明板状体１、６の屈折率に等しく、少なくとも透明板状体の屈折率に対して±０．０２の範囲である。中間膜２およびバリアフィルム３の屈折率についても透明板状体１、６やフィル４の屈折率に近いものを選択するが、中間膜２およびバリアフィルム３の両側にある透明板状体１とフィルム４の屈折率が上記の範囲でほぼ等しいことから無視できる。
【０００８】
図１では積層透明板状体７に入射した入射角度がθＷである冬至の南中時太陽光が回折格子で回折されることなく積層透明板状体７を透過する様子を示す。図１中の波長λの光は図２に示す波長λの光と同じである。
【０００９】
図２では積層透明板状体７に入射した入射角度がθＳである夏至の南中時太陽光のうちの波長λの光が回折格子によって回折され、その他の波長の光は回折格子で回折されることなく積層透明板状体７を透過する様子を示す。図２についてさらに説明する。
室内外透明板状体６に入射した太陽光は、室外側透明板状体１と室外側透明板状体６の屈折率ｎとしてｓｉｎθＳ＝ｎ・ｓｉｎαを満たす角度α＝ｓｉｎ−１（ｓｉｎθＳ／ｎ）の方向に進み、格子面（回折格子）６に到達する。
格子面５に到達した光のうち、ブラッグ条件を満たす波長λの光のみ回折角度βの方向へ回折される。
【００１０】
格子面５が太陽光の入射する面の垂線となす角度φとα、βの間には幾何学的な関係から次式の関係が成立する。
φ＝（α＋β）／２。
ここで回折光が室内側および室外側へも行かないように、回折光が積層透明板状体７の内部に閉じ込められる為には、その回折角度βが透明板状体の臨界角以上、臨界角＋９０°以下でなければならない。即ち、屈折率ｎの透明板状体の臨界角は、ｓｉｎ−１（１／ｎ）であるので、φの取り得る値は、［ｓｉｎ−１（ｓｉｎθＳ／ｎ）＋ｓｉｎ−１（１／ｎ）］／２以上、［ｓｉｎ−１（ｓｉｎθＳ／ｎ）＋９０°＋ｓｉｎ−１（１／ｎ）］／２以下の範囲にあればよい。
格子面５に到達した光のうち、波長がλではない光は回折されることなく積層透明板状体７を透過する。
【００１１】
λが８００〜２１００ｎｍの範囲にある場合において、積層透明板状体７が冬至と夏至において図１、図２に示すように作用すれば、夏季には室温上昇の原因となる赤外線が有効に遮断され、冬季にはこれら赤外線を室内に有効に取り込むことが可能になる。λが８００〜２１００ｎｍの範囲で積層透明板状体７が冬至と夏至において図１、図２に示すように作用すれば理想的であるが、室温上昇を抑えるという観点から、λの範囲は、８００〜１４００ｎｍ程度でも十分に効果的である。また、透明板状体の着色や可視光線透過率を気にしないばあいには、λの範囲をより可視光域に近づけ６００〜１２００ｎｍ程度にした方がより効果的である。
【００１２】
格子間隔ｄ（μｍ）は、ブラッグの回折条件から次式によって表される。
ｄ＝λ／［２ｎ・ｃｏｓ（９０°−φ＋ｓｉｎ−１（ｓｉｎθＳ／ｎ））］。
ｄは前述の回折光の波長が６００ｎｍ以上、２５００ｎｍ以下の範囲になるために、φｍｉｎを［ｓｉｎ−１（ｓｉｎθＳ／ｎ）＋ｓｉｎ−１（１／ｎ）］／２、φｍａｘを［（ｓｉｎ−１θＳ）／ｎ＋９０°＋ｓｉｎ−１（１／ｎ）］／２として、０．６／［２ｎ・ｃｏｓ（９０°−φｍａｘ＋ｓｉｎ−１（ｓｉｎθＳ／ｎ）］以上、２．５／［２ｎ・ｃｏｓ（９０°−φｍｉｎ＋ｓｉｎ−１（ｓｉｎθＳ／ｎ）］以下である。
たとえば、北緯３５度の地点で夏至に１１００ｎｍを中心とした光を遮断したい場合は、太陽の南中高度は７８°であるため屈折率１．５の透明板状体（ガラス）を用いた場合のαは４０．７°、φは、４１．３°以上８６．３°以下とされる。φが４１．３°、８６．３°の場合、ｄはそれぞれ４１．２μｍ、０．５μｍとされる。
【００１３】
格子面５の屈折率ｎ’と透明板状体の屈折率との差の絶対値は、回折格子を形成するフィルム４の厚みに関係し、厚い場合には格子を形成する効率が悪くなるため、典型的には０.００１以上である。
回折効率を高くするためには、回折格子が形成されているフィルム４の厚み（μｍ）をｔとして、フィルムの厚みが厚くなることによるレーザー加工し難さを防ぐ理由から、Δｎがλ・〔ｃｏｓ（２φ−θＳ）・ｃｏｓ（θＳ）〕１／２／２ｔであること、または、ｔがλ・〔ｃｏｓ（２φ−θＳ）・ｃｏｓ（θＳ）〕１／２／２Δｎであることが好ましい。
【００１４】
本発明における回折格子では、格子面５の屈折率ｎ’や格子面５のフィルム４厚みｔ等を制御することにより、または、格子間隔ｄを一定ではなく故意に乱したチャープド格子とすることにより、ブラッグ回折波長λに対し±３００ｎｍ程度の回折波長幅を持たせることが可能である。たとえば、Δｎが０．０２３でｔが１８．４μｍとなるようにすれば、夏至の太陽光の波長８００ｎｍから１４００ｎｍの波長の光を室内に取り込まないようにでき、室内の温度上昇を抑制できる。
【００１５】
以上で述べたような積層透明板状体７を用い、かつ、（θＳ−θＷ）が４７°（夏至と冬至の南中高度差は、地軸の傾きの２倍）であれば、図１に示すように冬至の南中時太陽光のうちの波長が８００〜２１００ｎｍの光（波長λの光）が格子面５で回折されることなく積層透明板状体７を透過するようにできる。
たとえば、φが４１．３°、ｄが３７．５μｍである場合、北緯３５度の地点で冬至の南中時太陽光が入射した場合、その南中高度θＷは３２°であり、回折される光の波長は３９５８ｎｍである。回折波長幅が±３００ｎｍである場合、波長λの光、特には室内の温度上昇に効果がある８００〜１８００ｎｍの光は積層透明板状体７を透過し、室温上昇に寄与する。
【００１６】
本発明の積層透明板状体７が日本国内で有効に機能するためには、北海道（北緯４３度）から沖縄（北緯２６度）までの夏至の太陽の南中高度θＳが７０．４°以上、８７．４°以下であるので、前述のフィルム４内の回折格子の傾き角φを求める式より、４０°以上、８７°以下となる。
また、格子間隔は、上記の南中高度の条件と傾きφに対して前述の格子間隔ｄを求める式から、０．２μｍ以上、２０００μｍ以下となる。
さらに、格子を形成するフィルム４の厚みは、上記の南中高度の条件、傾きφ、格子間隔ｄに対して前述のフィルムの厚みｔを求める式から、４μｍ以上、５００μｍ以下となる。
【００１７】
透明板状体１、６は、ガラス、ポリカーボネートなどの材料であることが好ましい。耐候性を考慮するとガラスがより好ましい。透明板状体１、６の板厚は、構成する場所、目的にもよるが、２〜１０ミリが好ましい。ガラスの場合には、風圧力などの外力に対する強度を確保して板厚を小さくする目的から、強化ガラスを利用することもできる。
【００１８】
フィルム４は、回折格子の形成が可能なものであればよく、フォトポリマーなどの樹脂からなる。フォトポリマーフィルムの代わりに、重クロム酸ゼラチンや銀塩フィルム等が回折格子記録層として使用可能である。フィルムの板厚は、加工性や積層後の強度の面から、５μｍ〜１００μｍが好ましい。より均一な回折格子作製の面から、５μｍ〜３０μｍがより好ましい。
【００１９】
中間膜２は、耐候性、接着強度、積層後の安全性から、建築用合わせガラスや自動車用合わせガラスで用いられるポリビニルブチラール（ＰＶＢ）膜などの熱可塑性の樹脂が好ましい。膜厚は、０．５〜３ｍｍが好ましい。膜厚は、積層後の強度や安全性を向上する場合には、厚い方がよいが厚すぎると加工性、耐候性が低下する原因となる。
【００２０】
バリアフィルム３は、中間膜に含まれている可塑剤がフィルムに悪影響を与えるのを阻止する役割があり、透明で可塑剤の移行を阻止するものであれば何でもよい。例えば、ポリビニルアルコール（ＰＶＡ）等がよい。膜厚は、１μｍ〜１０μｍが好ましい。
【００２１】
透明板状体１、６、フィルム４、中間膜２、バリアフィルム３、回折格子面５の屈折率は、アッベ屈折率計によって測定できる。フィルム４の屈折率は、透明板状体１、６の屈折率に等しく、透明板状体の屈折率に対して±０．０２の範囲のものを選ぶ。中間膜２およびバリアフィルム３の屈折率についても透明板状体１、６やフィル４の屈折率に近いものを選択することが望ましい。
【００２２】
また、本発明の積層透明体７は、複層窓、二重窓、その他の積層体の素板としても利用することによって、断熱性、防火性、防犯性などの機能を付加することもできる。さらに、本発明の積層透明板状体７は、中間膜２によって安全性能（透明板状体の飛散防止性能）もあるので、窓だけでなく、空間を区切る透明壁などにも利用できる。
【００２３】
以下図面を参照しながら、本発明の積層透明板状体７の典型的な製造方法について、透明板状体１、６をガラスとした場合を説明する。
【００２４】
図３は、本発明に用いる回折格子作製法の一例である。対象は、格子間隔ｄが１．８μｍ、格子面５が太陽光の入射する面の垂線となす角度φが４５°の場合である。発振波長５１５ｎｍのＡｒレーザー８から出射されたレーザー光をスペーシャルフィルター９で拡大整形し、コリメートレンズ１０にて平行光に変換する。変換された平行光は、ハーフミラー１２により１：１の強度比で分割され、４５°プリズム１３の斜辺に対してそれぞれ８．３４°の角度で入射させる。プリズムの背面には、屈折率マッチング液を介して、回折格子記録層であるフォトポリマーフィルム１４（商品名：Ｏｍｎｉｄｅｘ３５２、ＤｕＰＯＮＴ社製）を配置する。ここで、フォトポリマーフィルム単体では平坦性や、取り扱いが困難なこととフィルム裏面への反射光を防ぐために、レーザー照射面と反対の面に反射防止コートをした５１５ｎｍのレーザー光を吸収する特性を有するガラス（以降、反射防止コートをした光吸収ガラスとよぶ）１５の表面に貼り付け使用する。プリズム１３に８．３４°の角度で入射した二つの平行光は、フォトポリマーフィルム１４中で重なり平行干渉縞すなわち回折格子を形成する。次に回折格子を記録したフォトポリマーフィルム１４に回折格子固定化のため１００ｍＪ／ｃｍ２以上のエネルギーの紫外線照射を行う。
【００２５】
このようにして回折格子を記録したフォトポリマーフィルム１４、即ち回折格子を形成したフィルム４を反射防止コートをした光吸収ガラス１５より剥がし、室内側ガラス６上に移し変え、ローラー等で泡や異物が入らないように貼り付ける。その上にＰＶＡ（ポリビニルアルコール）のバリアフィルム３、更にその上にＰＶＢ（ポリビニルブチラール）等の中間膜２、最後に室外側ガラス１を積層し、オートクレーブ装置にて加圧、１３０℃程度に加熱し圧着して製造する。
【００２６】
なお、回折格子を直接透明板状体、特に耐熱性や強度の観点からガラスに形成することによって、単板ガラスとして同様に夏季と冬季の赤外線の取り込みを効果的に制御できる。しかしながら、本発明のフィルム４に回折格子を形成する場合は、ガラスに直接回折格子を形成する場合のように、主にパルスレーザー光ではなく、連続発振レーザー光の干渉記録法が使用できるため形成時間が短い効果がある。また、本発明では透明板状体に直接レーザー照射が必要ないので、透明板状体の熱割れを気にせず、ガラス以外の構成も比較的容易に利用できる。
【実施例】
【００２７】
図４に、上記の方法によって製作した本発明のガラスからなる積層透明体の分光スペクトルの入射角度依存性を示す。なお、２枚のガラスの各厚みは２ｍｍ、回折格子を形成したフィルムの厚みは２０μｍ、中間膜は７６０μｍ、バリアフィルムは５μｍである。屈折率はそれぞれ、ガラスが１．４７、フィルムが１．４５である。屈折率はアッベの屈折率計で測定した。分光測定は島津製の分光器（ＳＯＬＩＤＳＰＥＣ３７００ＤＵＶ）を用いて行った。
【００２８】
図４に示すように、入射角度が６０°の時には７７０ｎｍを中心に±２５０ｎｍの波長範囲の光を回折効率（ピーク波長での非透過率の割合）約８０％で回折し、入射角度が４０°と低くなると１６５０ｎｍを中心に±２５０ｎｍの波長範囲の光を回折効率約３５％で回折することが分かる。即ち、太陽高度の高い（入射角度６０°相当）夏季は、最も室温上昇に影響を与える６００〜８００ｎｍ付近の波長の光を効果的にカット（回折）でき、太陽高度の低い（入射角度４０°相当）冬季は、最も室温上昇に貢献する６００〜８００ｎｍ付近の波長の光をほぼ１００％透過することが分かる。このように夏季に赤外線の取り込みを遮断したい場合と冬季に赤外線を効果的に取り込みたい場合とを、視界を遮ることなく両立することが可能となる。
【図面の簡単な説明】
【００２９】
【図１】冬至の南中時太陽光が本発明の積層透明板状体に入射し、透過する様子を示す概念図。
【図２】夏至の南中時太陽光が本発明の積層透明板状体に入射し、そのうちの特定波長の光が回折され、その他の波長の光が透過する様子を示す概念図。
【図３】回折格子作製光学系
【図４】本発明の積層透明板状体の分光透過スペクトルの入射角依存性
【符号の説明】
【００３０】
１：室外側透明板状体、２：中間膜、３：バリアフィルム、４：回折格子を形成したフィルム、５：格子面、６：室内側透明板状体、７：積層透明板状体、８：Ａｒレーザー、９：スペーシャルフィルター、１０：コリメートレンズ、１１：ミラー、１２：ハーフミラー、１３：４５°プリズム、１４：フォトポリマーフィルム、１５：反射防止コートをした光吸収ガラス。
【図１】
2008126631.tif 000003
【図２】
2008126631.tif 000004
【図３】
2008126631.tif 000005
【図４】
2008126631.tif 000006